(57)【特許請求の範囲】
【請求項１】
（ａ）ポリフェニレンエーテル系樹脂、（ｂ）ゴム変性ポリスチレン系樹脂、及び（ｃ）水添ブロック共重合体を含有し、
前記（ａ）ポリフェニレンエーテル系樹脂、前記（ｂ）ゴム変性ポリスチレン系樹脂、及び前記（ｃ）水添ブロック共重合体の合計１００質量部に対して、前記（ａ）ポリフェニレンエーテル系樹脂６０〜８０質量部、前記（ｂ）ゴム変性ポリスチレン系樹脂及び前記（ｃ）水添ブロック共重合体の合計２０〜４０質量部を含み、
前記（ｂ）ゴム変性ポリスチレン系樹脂と前記（ｃ）水添ブロック共重合体との質量比が、２０／８０〜６０／４０であり、
前記（ｂ）ゴム変性ポリスチレン系樹脂が、スチレン系化合物と、スチレン系化合物と共重合可能な化合物とを、ゴム質重合体存在下で重合して得られる樹脂であり、前記ゴム質重合体の平均粒子径が２．０μｍ以下であり、
前記（ｃ）水添ブロック共重合体における芳香族ビニル化合物部分の含有量が５０質量％以上である
ことを特徴とする、樹脂組成物。
【請求項２】
更に、（ｄ）縮合リン酸エステル系化合物を含有する、請求項１に記載の樹脂組成物。
【請求項３】
前記（ａ）ポリフェニレンエーテル系樹脂、前記（ｂ）ゴム変性ポリスチレン系樹脂、及び前記（ｃ）水添ブロック共重合体の合計１００質量部に対して、前記（ｄ）縮合リン酸エステル系化合物５〜３０質量部を含む、請求項２に記載の樹脂組成物。
【請求項４】
厚さ２．５ｍｍの成形品にしたときの９００ｎｍレーザー光の透過率が６０％以上である、請求項１〜３の何れか１項に記載の樹脂組成物。
【請求項５】
請求項１〜４の何れか１項に記載の樹脂組成物を含む成形品。
【発明の詳細な説明】
【技術分野】
【０００１】
本発明は、樹脂組成物に関する。
【背景技術】
【０００２】
ポリフェニレンエーテルを含む樹脂組成物は、光透過性、機械的特性、電気的特性、耐熱性、低吸水性、寸法安定性に優れるものの、耐衝撃性に劣ることが知られている。
【０００３】
耐衝撃性が良好な樹脂組成物としては、例えば、ポリフェニレンエーテルとハイインパクトポリスチレン（ＨＩＰＳ）とを含む樹脂組成物が知られている。しかしながら、この樹脂組成物は、耐衝撃性が改善するものの、光透過性が悪くなってしまう。
また、例えば、ポリフェニレンエーテルとポリスチレンとを含有する樹脂組成物は、光透過性は良好であるものの、耐衝撃性に劣ることが知られている。
このように、スチレン系樹脂及びポリフェニレンエーテルを配合して、光透過性及び耐衝撃性の両性質に優れる樹脂組成物を得るのは困難と考えられていた。
【先行技術文献】
【特許文献】
【０００４】
【特許文献１】特開平２−１２４９６６号公報
【発明の概要】
【発明が解決しようとする課題】
【０００５】
特許文献１には、ポリフェニレンエーテルを含む樹脂組成物として、ポリフェニレンエーテル中の水添ブロック共重合体の短径が０．３μｍ以下である樹脂組成物が開示され、光透過性や耐衝撃性が良好な成形体が得られることが記載されている。
ここで、一般的に光透過性と耐衝撃性は相反する関係にあるが、近年、軽量化やコストの観点から製品や部品の肉厚が薄くなる傾向があり、更なる耐衝撃性の向上が必要となった。特許文献１の樹脂組成物は、成形体を薄くすると、耐衝撃性が十分とはいえない場合があり、更なる改良が求められていた。
そこで、本発明は、光透過性及び耐衝撃性に優れた樹脂組成物の提供を目的とする。
【課題を解決するための手段】
【０００６】
本発明者らは、上記課題を解決するため鋭意検討を行った結果、ポリフェニレンエーテル系樹脂、ゴム変性ポリスチレン系樹脂、及び水添ブロック共重合体を含む樹脂組成物において、樹脂組成物中のポリフェニレンエーテル系樹脂、ゴム変性ポリスチレン系樹脂、水添ブロック共重合体の含有量を特定範囲とし、平均粒子径が特定値以下のゴム質重合体を用いて重合したゴム変性ポリスチレン系樹脂を用いることによって、光透過性及び耐衝撃性に優れた樹脂組成物が得られることを見出し、本発明を完成するに至った。
【０００７】
すなわち、本発明は、以下の通りである。
〔１〕
（ａ）ポリフェニレンエーテル系樹脂、（ｂ）ゴム変性ポリスチレン系樹脂、及び（ｃ）水添ブロック共重合体を含有し、
上記（ａ）ポリフェニレンエーテル系樹脂、上記（ｂ）ゴム変性ポリスチレン系樹脂、及び上記（ｃ）水添ブロック共重合体の合計１００質量部に対して、上記（ａ）ポリフェニレンエーテル系樹脂６０〜８０質量部、上記（ｂ）ゴム変性ポリスチレン系樹脂及び上記（ｃ）水添ブロック共重合体の合計２０〜４０質量部を含み、
上記（ｂ）ゴム変性ポリスチレン系樹脂と上記（ｃ）水添ブロック共重合体との質量比が、２０／８０〜６０／４０であり、
上記（ｂ）ゴム変性ポリスチレン系樹脂が、スチレン系化合物と、スチレン系化合物と共重合可能な化合物とを、ゴム質重合体存在下で重合して得られる樹脂であり、上記ゴム質重合体の平均粒子径が２．０μｍ以下であり、前記（ｃ）水添ブロック共重合体における芳香族ビニル化合物部分の含有量が５０質量％以上であることを特徴とする、樹脂組成物。
【０００９】
〔２〕
更に、（ｄ）縮合リン酸エステル系化合物を含有する、〔１〕に記載の樹脂組成物。
【００１０】
〔３〕
上記（ａ）ポリフェニレンエーテル系樹脂、上記（ｂ）ゴム変性ポリスチレン系樹脂、及び上記（ｃ）水添ブロック共重合体の合計１００質量部に対して、上記（ｄ）縮合リン酸エステル系化合物５〜３０質量部を含む、〔２〕に記載の樹脂組成物。
【００１１】
〔４〕
厚さ２．５ｍｍの成形品にしたときの９００ｎｍレーザー光の透過率が６０％以上である、〔１〕〜〔３〕の何れかに記載の樹脂組成物。
【００１２】
〔５〕
〔１〕〜〔４〕の何れかに記載の樹脂組成物を含む成形品。
【発明の効果】
【００１３】
本発明によれば、光透過性及び耐衝撃性に優れた樹脂組成物を提供することができる。
【発明を実施するための形態】
【００１４】
以下、本発明を実施するための形態（以下、「本実施形態」と言う。）について詳細に説明する。以下の本実施形態は、本発明を説明するための例示であり、本発明は、以下の実施形態に限定されるものではない。また、本発明は、その要旨の範囲内で適宜変形して実施することができる。
【００１５】
（樹脂組成物）
本実施形態の樹脂組成物は、（ａ）ポリフェニレンエーテル系樹脂、（ｂ）ゴム変性ポリスチレン系樹脂、及び（ｃ）水添ブロック共重合体を含有し、上記（ａ）ポリフェニレンエーテル系樹脂、上記（ｂ）ゴム変性ポリスチレン系樹脂、及び上記（ｃ）水添ブロック共重合体の合計１００質量部に対して、上記（ａ）ポリフェニレンエーテル系樹脂４０〜８０質量部、上記（ｂ）ゴム変性ポリスチレン系樹脂及び上記（ｃ）水添ブロック共重合体の合計２０〜６０質量部を含み、上記（ｂ）ゴム変性ポリスチレン系樹脂と上記（ｃ）水添ブロック共重合体との質量比が、２０／８０〜８０／２０であり、上記（ｂ）ゴム変性ポリスチレン系樹脂が、スチレン系化合物と、スチレン系化合物と共重合可能な化合物とを、ゴム質重合体存在下で重合して得られる樹脂であり、上記ゴム質重合体の平均粒子径が２．０μｍ以下である。
本実施形態の樹脂組成物は、さらに、（ｄ）縮合リン酸エステル系化合物、添加剤を含んでいてもよい。
【００１６】
−（ａ）ポリフェニレンエーテル系樹脂−
（ａ）ポリフェニレンエーテル系樹脂（本明細書において、「ＰＰＥ」と称する場合や、単に「（ａ）成分」と称する場合がある。）は、フェニレンエーテルの単独重合体（ホモポリマー）でもよいし、フェニレンエーテルと他の単量体との共重合体（コポリマー）でもあってもよい。
上記（ａ）成分は、１種のみを単独で用いてもよいし、２種以上を組み合わせて用いてもよい。
【００１７】
上記（ａ）成分として、例えば、下記式（１）で表される繰り返し単位構造（フェニレンエーテルに由来する単位構造）を有する単独重合体及び／又は共重合体が挙げられる。
【化１】
0006480261.tif 000002
［式中、Ｒ1、Ｒ2、Ｒ3、及びＲ4は、それぞれ独立して、水素原子、ハロゲン原子、炭素数１〜７の第１級のアルキル基、又は炭素数１〜７の第２級のアルキル基、フェニル基、ハロアルキル基、アミノアルキル基、炭化水素オキシ基、及び少なくとも２個の炭素原子がハロゲン原子と酸素原子とを隔てているハロ炭化水素オキシ基からなる群より選ばれる一価の基を表す。］
【００１８】
上記（ａ）成分としては、例えば、ポリ（２，６−ジメチル−１，４−フェニレンエーテル）、ポリ（２−メチル−６−エチル−１，４−フェニレンエーテル）、ポリ（２−メチル−６−フェニル−１，４−フェニレンエーテル）、ポリ（２，６−ジクロロ−１，４−フェニレンエーテル）等の単独重合体；２，６−ジメチルフェノールと他のフェノール類（例えば、２，３，６−トリメチルフェノールや２−メチル−６−ブチルフェノール）等との共重合体等が挙げられる。中でも、ポリ（２，６−ジメチル−１，４−フェニレンエーテル）、２，６−ジメチルフェノールと２，３，６−トリメチルフェノールが好ましく、ポリ（２，６−ジメチル−１，４−フェニレンエーテル）がより好ましい。
【００１９】
上記（ａ）成分の製造方法は、従来公知の方法を適用できる。上記（ａ）成分の製造方法としては、例えば、第一銅塩とアミンとのコンプレックスを触媒として用いて、２，６−キシレノール等を酸化重合することによって製造する方法、特開昭５０−１５０７９８号公報、特開昭５０−０５１１９７号公報、特開昭６３−１５２６２８号公報等に記載される方法等が挙げられる。
【００２０】
上記（ａ）成分の還元粘度（０．５ｇ／ｄＬのクロロホルム溶液、３０℃測定、ウベローデ型粘度管で測定）は、例えば、０．７ｄＬ／ｇ以下であることが好ましく、０．６ｄＬ／ｇ以下であることがより好ましく、また、０．１５ｄＬ／ｇ以上であることが好ましく、０．２ｄＬ／ｇ以上であることがより好ましい。
【００２１】
−（ｂ）ゴム変性ポリスチレン系樹脂−
（ｂ）ゴム変性ポリスチレン系樹脂（本明細書において、単に「（ｂ）成分」と称する場合がある。）とは、スチレン系化合物と、スチレン系化合物と共重合可能な化合物とを、ゴム質重合体存在下で重合して得られる樹脂（重合体）である。
【００２２】
上記（ｂ）成分を重合する際に用いられる上記スチレン系化合物としては、例えば、スチレン、α−メチルスチレン、２，４−ジメチルスチレン、モノクロロスチレン、ｐ−メチルスチレン、ｐ−ｔｅｒｔ−ブチルスチレン、エチルスチレン等が挙げられ、中でも、スチレンが好ましい。
【００２３】
上記（ｂ）成分を重合する際に用いられる上記スチレン系化合物と共重合可能な化合物としては、例えば、メチルメタクリレートやエチルメタクリレート等のメタクリル酸エステル類；アクリロニトリルやメタクリロニトリル等の不飽和ニトリル化合物類；無水マレイン酸等の酸無水物等が挙げられる。
【００２４】
上記（ｂ）成分を重合する際の上記スチレン系化合物と共重合可能な化合物の使用量は、例えば、上記スチレン系化合物及び上記スチレン系化合物と共重合可能な化合物の合計１００質量％に対して、２０質量％以下であることが好ましく、１５質量％以下であることがより好ましい。
【００２５】
上記（ｂ）成分を重合する際に用いられる上記ゴム質重合体としては、例えば、共役ジエン系ゴム、共役ジエンと芳香族ビニル化合物との共重合体、エチレン−プロピレン共重合体系ゴム等が挙げられ、中でも、ポリブタジエン、スチレン−ブタジエンランダム共重合体、スチレン−ブタジエンブロック共重合体、及びこれらを部分的に又はほぼ完全に水素添加したゴム成分（例えば、水素添加率が５０〜１００％であるゴム成分）が好ましい。
【００２６】
上記（ｂ）成分を重合する際の上記ゴム質重合体の使用量は、得られる成形品の透過性が一層優れるという観点から、例えば、上記スチレン系化合物及び上記スチレン系化合物と共重合可能な化合物の合計１００質量％に対して、２５質量％以下であることが好ましく、１５質量％以下であることがより好ましい。
【００２７】
上記ゴム質重合体の平均粒子径は、光透過性の観点から、２．０μｍ以下であり、１．５μｍ以下であることが好ましく、１．３μｍ以下であることがより好ましい。
なお、ここでいう平均粒子径とは、ＤＭＦ（ジメチルフォルムアミド）溶剤中、２３℃で測定されるコールターカウンター法による平均粒子径をいう。
【００２８】
−（ｃ）水添ブロック共重合体−
（ｃ）水添ブロック共重合体（本明細書において、単に「（ｃ）成分」と称する場合がある。）とは、芳香族ビニル化合物を主体とする重合体ブロックＡと、共役ジエン化合物を主体とする重合体ブロックＢとを含むブロック共重合体及びその少なくとも一部が水素添加された水素添加ブロック共重合体、及び／又は芳香族ビニル化合物を主体とする重合体ブロックと、芳香族ビニル化合物と共役ジエン化合物とのランダム共重合体とを含む共重合体の少なくとも一部が水素添加された水添ランダム共重合体ブロックとを有する熱可塑性エラストマーである。
中でも、上記（ｃ）成分としては、水素添加ブロック共重合体が好ましい。
また、上記（ｃ）成分には、芳香族ビニル化合物を構成成分として含む、ゴム変性ポリスチレン系樹脂は含まれないものとする。
【００２９】
−−重合体ブロックＡ−−
上記重合体ブロックＡを構成する上記芳香族ビニル化合物としては、例えば、スチレン、α−メチルスチレン、ビニルトルエン等が挙げられる。中でも、耐衝撃性の観点から、スチレンが好ましい。上記芳香族ビニル化合物は、１種のみを単独で用いてもよいし、２種以上を組み合わせて用いてもよい。
【００３０】
水素添加前の上記重合体ブロックＡにおける上記芳香族ビニル化合物部分の含有量は、上記重合体ブロックＡ（１００質量％）に対して、５０質量％以上であり、光透過性の観点から、６０質量％以上であることが好ましく、７０質量％以上であることがより好ましい。
【００３１】
上記重合体ブロックＡの数平均分子量（Ｍｎ（ａ））は、樹脂組成物の耐衝撃性のばらつきを抑制する観点から、例えば、１５，０００以上であることが好ましい。なお、上記重合体ブロックＡが複数ある場合は、全ての重合体ブロックＡの数平均分子量が１５，０００以上であることがより好ましい。
なお、上記重合体ブロックＡの数平均分子量（Ｍｎ（ａ））は、下記のブロック共重合体の数平均分子量（Ｍｎ）を用いて、下式により求めることができる。
Ｍｎ（ａ）＝｛Ｍｎ×ａ／（ａ＋ｂ）｝／Ｎ
［式中、Ｍｎ（ａ）は重合体ブロックＡの数平均分子量、Ｍｎは重合体ブロックＡと重合体ブロックＢとからなるブロック共重合体の数平均分子量、ａはブロック共重合体中の全重合体ブロックＡの合計含有量（質量％）、ｂはブロック共重合体中の全重合体ブロックＢの合計含有量（質量％）、Ｎはブロック共重合体中の重合体ブロックＡの総数を表す。］
ここで、Ｍｎは、下記のゲルパーミエーションクロマトグラフィー測定装置を用いた方法により求めることができる。また、ａはＮＭＲにより測定することができ、ｂは「１００−ａ」で算出することができる。
【００３２】
−−重合体ブロックＢ−−
上記重合体ブロックＢを構成する上記共役ジエン化合物としては、例えば、ブタジエン、イソプレン、１，３−ペンタジエン等が挙げられる。中でも、耐衝撃性の観点から、ブタジエン、イソプレン、又はこれらの組み合わせが好ましい。上記共役ジエン化合物は１種のみを単独で用いてもよく、２種以上組み合わせて用いてもよい。
【００３３】
水素添加前の上記重合体ブロックＢにおける上記共役ジエン化合物部分の含有量は、上記重合体ブロックＢ（１００質量％）に対して、５０質量％以上であり、耐衝撃性の観点から、６０質量％以上であることがより好ましく、７０質量％以上であることがさらに好ましい。
【００３４】
水素添加前の上記重合体ブロックＢのミクロ構造（共役ジエン化合物の結合形態）において、１，２−ビニル結合量と３，４−ビニル結合量との合計（全ビニル結合量）は、耐衝撃性の観点から、５％以上であることが好ましく、１０％以上であることがより好ましく、１５％以上であることがさらに好ましく、また、８０％以下であることが好ましく、５０％以下であることがより好ましく、４５％以下であることがさらに好ましい。
特に、上記共役ジエン化合物としてブタジエンを使用する場合は、ポリブタジエンブロック部分のミクロ構造は、耐衝撃性の観点から、１，２−ビニル結合量と３，４−ビニル結合量との合計量が５〜８０％であることが好ましく、１０〜５０％がより好ましく、１５〜４５％がさらに好ましい。
なお、共役ジエンの結合形態として、１，２−ビニル結合、３，４−ビニル結合、１，４−ビニル結合があるが、上記全ビニル結合量とは、重合時の共役ジエン化合物の結合形態の割合を示すものである。例えば、１，２−ビニル結合量とは、上記３種の結合形態中の１，２−ビニル結合の割合を意味するものである。１，２−ビニル結合量、３，４−ビニル結合量、１，４−ビニル結合量は、赤外分光光度計を用いて測定し、Ａｎａｌｙｔｉｃａｌ  Ｃｈｅｍｉｓｔｒｙ，Ｖｏｌｕｍｅ２１，Ｎｏ．８，Ａｕｇｕｓｔ  １９４９に記載の方法に準じて算出することができる。
【００３５】
上記水素添加ブロック共重合体のブロック構造としては、例えば、重合体ブロックＡを「Ａ」と、重合体ブロックＢを「Ｂ」と表すと、Ａ−Ｂ、Ａ−Ｂ−Ａ、Ａ−Ｂ−Ａ−Ｂ、の中から選ばれる結合形式を有している構造が挙げられる。中でも、耐衝撃性の観点から、Ａ−Ｂ−Ａ、Ａ−Ｂ−Ａ−Ｂがより好ましく、Ａ−Ｂ−Ａがさらに好ましい。上記水素添加ブロック共重合体のブロック構造は、１種のみであってもよいし、２種以上であってもよい。
【００３６】
上記水素添加ブロック共重合体は、例えば、重合体ブロックＡと重合体ブロックＢとを含むブロック共重合体中の脂肪族二重結合を水素添加処理することにより得られる。
【００３７】
上記（ｃ）成分の水素添加率（ブロック共重合体中の共役ジエン化合物部分に対する水素添加率）は、熱安定性の観点から、５０％以上であることが好ましく、８０％以上であることがより好ましく、９５％以上であることがさらに好ましい。
なお、上記水素添加率は、核磁気共鳴装置（ＮＭＲ）により測定した値をいう。
【００３８】
上記（ｃ）成分の数平均分子量（Ｍｎ）は、耐衝撃性、流動性の観点から、５０，０００以上であることが好ましく、また、４００，０００以下であることが好ましい。
なお、上記数平均分子量とは、紫外分光検出器を備えるゲルパーミエーションクロマトグラフィー測定装置を用いて測定し、標準ポリスチレンで換算した値をいう。
【００３９】
数平均分子量の具体的な測定方法を以下に示す。
ゲルパーミエーションクロマトグラフィー測定装置（商品名「ＧＰＣ ＳＹＳＴＥＭ２１」、昭和電工株式会社製）を用いて、紫外分光検出器（商品名「ＵＶ−４１」、昭和電工株式会社製）で測定し、標準ポリスチレンで換算して数平均分子量を求める。
測定条件は、溶媒：クロロホルム、温度：４０℃、カラム：サンプル側（Ｋ−Ｇ，Ｋ−８００ＲＬ，Ｋ−８００Ｒ）、リファレンス側（Ｋ−８０５Ｌ×２本）、流量１０ｍｌ／分、測定波長：２５４ｎｍ、圧力１５〜１７ｋｇ／ｃｍ2）とする。
この時、重合時の触媒失活に起因した低分子量成分が検出される場合があるが、その場合は、分子量計算に当該低分子量成分は含めない。
【００４０】
上記（ｃ）成分の分子量分布（重量平均分子量（Ｍｗ）／数平均分子量（Ｍｎ））としては、１．０以上であることが好ましく、また、１．３以下であることが好ましい。
【００４１】
上述したブロック共重合体は、本発明の趣旨に反しない限り、結合形式の異なるもの、芳香族ビニル化合物種の異なるもの、共役ジエン化合物種の異なるもの、１，２−ビニル結合量、もしくは１，２−ビニル結合量と３，４−ビニル結合量との合計量の異なるもの、芳香族ビニル化合物成分含有量の異なるもの、水素添加率の異なるもの等の各々について、２種以上を混合して用いてもよい。
【００４２】
上記（ｃ）成分中の上記芳香族ビニル化合物部分の含有量は、光透過性の観点から、上記（ｃ）成分（１００質量％）に対して、５０質量％以上であることが好ましく、５５質量％以上であることがより好ましく、６０質量％以上であることがさらに好ましい。
【００４３】
−（ｄ）縮合リン酸エステル系化合物−
本実施形態の樹脂組成物は、（ｄ）縮合リン酸エステル系化合物（本明細書において、単に「（ｄ）成分」と称する場合がある。）を含むことにより、難燃性が向上する。
【００４４】
上記（ｄ）成分としては、例えば、下記式（２）及び下記式（３）で表される芳香族縮合リン酸エステルからなる群より選ばれる少なくとも１種を主成分として含むものが好ましい。
ここでいう「主成分」とは、下記式（２）及び下記式（３）で表される芳香族縮合リン酸エステルからなる群より選ばれる少なくとも１種の含有量が、（ｄ）成分１００質量％に対して、９０質量％以上含まれることをいい、９５質量％以上含まれることが好ましく、１００質量％含まれることがより好ましい。
【００４５】
【化２】
0006480261.tif 000003
［式中、Ｑ41、Ｑ42、Ｑ43、Ｑ44は、各々独立して、炭素原子数１〜６のアルキル基であり；Ｒ41、Ｒ42は、各々独立して、メチル基であり；Ｒ43、Ｒ44は、各々独立して、水素原子又はメチル基であり；ｘは０以上の整数であり；ｐ1、ｐ2、ｐ3、ｐ4は、それぞれ、０〜３の整数であり；ｑ1、ｑ2は、それぞれ、０〜２の整数である］
【化３】
0006480261.tif 000004
［式中、Ｑ51、Ｑ52、Ｑ53、Ｑ54は、各々独立して、炭素原子数１〜６のアルキル基であり；Ｒ51は、メチル基であり；ｙは０以上の整数であり；ｒ1、ｒ2、ｒ3、ｒ4は、それぞれ、０〜３の整数であり；ｓ1は、それぞれ、０〜２の整数である］
【００４６】
なお、上記式（２）及び上記式（３）で表される縮合リン酸エステル化合物は、それぞれ複数種の分子を含んでよく、各分子について、ｘ、ｙは、それぞれ、１〜３の整数であることが好ましい。
【００４７】
中でも、上記（ｄ）成分は、樹脂組成物の成形加工時の揮発性が一層低減するという観点から、Ｒ43、Ｒ44がメチル基であり、ｐ1、ｐ2、ｐ3、ｐ4、ｑ1、及びｑ2が０である式（２）で表される芳香族縮合リン酸エステル、並びにＱ41、Ｑ42、Ｑ43、Ｑ44、Ｒ43、及びＲ44がメチル基を表し、ｑ1及びｑ2が０であり、ｐ1、ｐ2、ｐ3、及びｐ4が１〜３の整数であり、ｘが１〜３の整数である（特にｘが１である）式（２）で表される芳香族縮合リン酸エステルの合計含有量が、（ｄ）成分１００質量％に対して、５０質量％以上であることが好ましい。
【００４８】
−添加剤−
本実施形態の樹脂組成物には、更に他の特性を付与するため、本発明の効果を損なわない範囲で、添加剤を添加してもよい。上記添加剤としては、例えば、可塑剤、酸化防止剤、及び紫外線吸収剤等の安定剤、帯電防止剤、離型剤、染顔料、その他の樹脂等が挙げられる。
【００４９】
本実施形態の樹脂組成物において、上記（ａ）成分の含有量は、光透過性、難燃性の観点から、上記（ａ）成分、上記（ｂ）成分、及び上記（ｃ）成分の合計１００質量部に対して、４０質量部以上であり、４５質量部以上であることが好ましく、５０質量部以上であることがより好ましく、また、８０質量部以下であり、７５質量部以下であることが好ましく、７０質量部以下であることがより好ましい。
【００５０】
本実施形態の樹脂組成物において、上記（ｂ）成分及び上記（ｃ）成分の合計含有量は、光透過性、耐衝撃性の観点から、上記（ａ）成分、上記（ｂ）成分、及び上記（ｃ）成分の合計１００質量部に対して、２０質量部以上であり、２５質量部以上であることが好ましく、３０質量部以上であることがより好ましく、また、６０質量部以下であり、５０質量部以下であることが好ましく、４０質量部以下であることがより好ましい。
【００５１】
本実施形態の樹脂組成物において、上記（ｂ）成分と上記（ｃ）成分との質量比（上記（ｂ）成分の質量／上記（ｃ）成分の質量）は、耐衝撃性の観点から、２０／８０以上であり、２６／７４以上であることが好ましく、３０／７０以上であることがより好ましく、また、８０／２０以下であり、７４／２６以下であることが好ましく、６５／３５以下であることがより好ましい。
【００５２】
本実施形態の樹脂組成物において、上記（ｄ）成分の含有量は、高い耐衝撃性を維持しつつ、難燃性を付与するという観点から、例えば、上記（ａ）成分、上記（ｂ）成分、上記（ｃ）成分の合計１００質量部に対して、５質量部以上であることが好ましく、８質量部以上であることがより好ましく、また、３０質量部以下であることが好ましく、２５質量部以下であることがより好ましく、２０質量部以下であることがさらに好ましい。
【００５３】
（樹脂組成物の製造方法）
本実施形態の樹脂組成物は、例えば、上記（ａ）成分、上記（ｂ）成分、上記（ｃ）成分等を、二軸押出機を用いて、溶融混練することによって製造することができる。
上記二軸押出機としては、例えば、コペリオン社製のＺＳＫシリーズ、東芝機械社製のＴＥＭシリーズ、日本製鋼所社製のＴＥＸシリーズ等が挙げられる。
【００５４】
本実施形態の樹脂組成物の製造方法における、溶融混練温度、スクリュー回転数等は、溶融混練温度１００〜３７０℃、スクリュー回転数１００〜１２００ｒｐｍの範囲から適宜好適な条件を選択することができる。
【００５５】
二軸押出機に原料を供給するための原料供給装置としては、例えば、単独スクリューフィーダー、二軸スクリューフィーダー、テーブルフィーダー、ロータリーフィーダー等が挙げられ、中でも、原料供給の変動誤差が少ないという観点から、ロスインウエイトフィーダーが好ましい。
【００５６】
液状の原料を添加する場合、押出機シリンダー部分において液添ポンプ等を用いて、液状の原料をシリンダー系中に直接送り込むことによって、添加することができる。液添ポンプとしては、特に限定されることなく、例えば、ギアポンプやフランジ式ポンプ等が挙げられ、ギアポンプが好ましい。このとき、液添ポンプにかかる負荷を小さくし、原料の操作性を高める観点から、液状原料を貯めておくタンク、該タンクと液添ポンプ間との配管や、該ポンプと押出機シリンダーと間の配管等の液状の原料の流路となる部分、をヒーター等を用いて加熱して、液状の原料の粘度を小さくしておくことが好ましい。
【００５７】
本実施形態の樹脂組成物は、厚さ２．５ｍｍの成形品にしたときの９００ｎｍレーザー光の透過率が６０％以上であることが好ましく、７０％以上であることがより好ましい。
なお、上記厚さ２．５ｍｍの成形品にしたときの９００ｎｍレーザー光の透過率は、後述の〔測定方法〕の＜光透過率＞に記載の方法により測定される値をいう。
【００５８】
本実施形態の樹脂組成物によれば、光透過性及び耐衝撃性に優れる成形品が得られる。
【００５９】
（成形品）
本実施形態の樹脂組成物を成形することにより、成形品とすることができる。上記成形品は、本実施形態の樹脂組成物を少なくとも含む。
成形方法としては、例えば、射出成形、中空成形、押出成形、シート成形、フィルム成形等、公知の成形方法を用いることができ、特に射出成形機を用いて成形する方法が好ましい。上記射出成形機としては、例えば、ＴＯＳＨＩＢＡ社製の「ＩＳ１００ＧＮ」等が挙げられる。
【００６０】
本実施形態の樹脂組成物の成形方法における溶融温度、金型温度等は、溶融温度２００〜３２０℃、金型温度３０〜１００℃の範囲から適宜好適な条件を選択することができる。
【００６１】
上記成形品は、種々の成形品として用いることができ、工業部品、電気・電子部品、事務機器ハウジング、自動車部品、精密部品等の広い分野に利用でき、特に、電気部品用途、電池用途、各種外装材等の用途に好適に使用できる。
【実施例】
【００６２】
以下、具体的な実施例及び比較例を挙げて本発明について詳細に説明するが、本発明は以下の実施例に限定されるものではない。
なお、実施例４、５、７は、参考例として記載するものである。
【００６３】
実施例及び比較例の樹脂組成物に用いた原材料を以下に示す。
【００６４】
−（ａ）ポリフェニレンエーテル系樹脂−
還元粘度（０．５ｇ／ｄＬのクロロホルム溶液、３０℃測定、ウベローデ型粘度管で測定）０．５ｄＬ／ｇのポリ（２，６−ジメチル−１，４−フェニレンエーテル）
−（ｂ）ゴム変性ポリスチレン系樹脂−
（ｂ−１）旭化成工業製「スタイロン４９２」（ゴム質重合体の使用量：ゴム変性ポリスチレン系樹脂を重合する際に用いたスチレン系化合物およびスチレン系化合物と共重合可能な化合物の合計１００質量％に対して、１０質量％）
（ｂ−２）ペトロケミカル製「ＣＴ６０」（ゴム質重合体の平均粒子径：１．２μｍ、ゴム質重合体の使用量：ゴム変性ポリスチレン系樹脂を重合する際に用いたスチレン系化合物およびスチレン系化合物と共重合可能な化合物の合計１００質量％に対して、１０質量％）
−（ｃ）水添ブロック共重合体−
（ｃ−１）旭化成ケミカルズ製、「タフテックＨ１０８１」（芳香族ビニル化合物含有量６０％）（水素添加ブロック共重合体）
（ｃ−２）旭化成ケミカルズ製、「タフテックＨ１０４１」（芳香族ビニル化合物含有量３２％）（水素添加ブロック共重合体）
（ｃ−３）芳香族ビニル化合物含有量６１質量％、２個の水素添加前のポリスチレンブロックセグメントの数平均分子量が各々２１，０００、３３，０００、分子量分布１．０５、水素添加前のポリブタジエンブロックセグメントの１，２−ビニル結合量３８％の水添ブロック共重合体（Ａ−Ｂ−Ａ型の水素添加ブロック共重合体）
−（ｄ）縮合リン酸エステル系化合物−
大八化学工業社製、「Ｅ８９０」
−添加剤−
ポリスチレン、ＰＳジャパン製、「６８５」
ゴム変性ポリスチレン、ペトロケミカル製「ＥＴ６３」（ゴム質重合体の平均粒子径：２．７μｍ）
【００６５】
実施例及び比較例における物性の測定方法を以下に示す。
【００６６】
〔測定方法〕
＜シャルピー衝撃強度＞
実施例及び比較例で得た樹脂組成物を、２４０〜２８０℃に設定したスクリューインライン型射出成形機（ＴＯＳＨＩＢＡ社製、「ＩＳ１００ＧＮ」）に供給し、金型温度８０℃の条件で射出成形することによって、ＩＳＯ−１７９規格で規定された寸法の試験片を製造した。
当該試験片を用いて、ＩＳＯ−１７９に準拠し、ノッチ付きにてシャルピー衝撃強度（ｋＪ／ｍ2）を測定した。評価基準としては、測定値が大きい値であるほど耐衝撃性に優れていると評価した。
【００６７】
＜光透過率＞
実施例及び比較例で得た樹脂組成物を、２４０〜２８０℃に設定したスクリューインライン型射出成形機（ＴＯＳＨＩＢＡ社製、「ＩＳ１００ＧＮ」）に供給し、金型温度８０℃の条件で射出成形することによって、９０ｍｍ×５０ｍｍ×２．５ｍｍの平板試験片を製造した。
当該試験片を縦１５〜３０ｍｍ、横３５ｍｍ〜７０ｍｍ程度のサイズに切削し、紫外可視近赤外分光光度計（商品名「Ｖ−６７０」、日本分光株式会社製）にセットし、試験片厚み２．５ｍｍに対する波長９００ｎｍのレーザー光透過率を測定した。評価基準としては、測定値が大きい値であるほど光透過性に優れていると評価した。
【００６８】
以下、各実施例及び各比較例について詳述する。
【００６９】
〔実施例１〕
樹脂組成物の製造装置として、二軸押出機（商品名「ＺＳＫ−４０ＭＣ」、コペリオン社製）を用いた。該二軸押出機においてバレル数は１２ブロックであり、原料の流れ方向について、上流から１バレル目（上流供給口）、８バレル目（下流供給口）にそれぞれ１ヶ所の計２ヶ所の供給口を設け、５バレル目に液添ポンプを設け、１１バレル目に真空ベントを設けた。また、下流供給口への原料供給方法は、押出機サイド開放口から強制サイドフィーダーを用いて供給する方法とした。
上記のように設定した二軸押出機に、（ａ）〜（ｄ）成分を表１に示した組成で供給し、押出温度１００〜２８０℃、スクリュー回転数３００ｒｐｍ、吐出量１００ｋｇ／時間の条件にて溶融混練し、樹脂組成物のペレットを得た。
【００７０】
〔実施例２〜７〕
（ａ）〜（ｄ）成分を、表１に示した組成で二軸押出機に供給した。その他の条件は、実施例１と同様にして樹脂組成物のペレットを得た。
【００７１】
〔比較例１〜９〕
（ａ）〜（ｄ）成分及び添加剤を、表１に示した組成で二軸押出機に供給した。その他の条件は実施例１と同様にして樹脂組成物のペレットを得た。
【００７２】
実施例及び比較例で調製した樹脂組成物を成形した成形品について、上記項目の評価結果を表１に示す。
【００７３】
【表１】
0006480261.tif 000005
【００７４】
実施例１〜７は、いずれも透明性、耐衝撃性に優れており、本実施形態に係る樹脂組成物は、透明性、耐衝撃性に優れる成形品を成形できた。
ゴム変性ポリスチレン系樹脂と水添ブロック共重合体の質量比が高すぎたり、低すぎたりする樹脂組成物、及びゴム変性ポリスチレン系樹脂と水添ブロック共重合体の合計含有量が少ない樹脂組成物から得られる成形品は、耐衝撃性に劣っていた（比較例３、４、６、８）。特に、ゴム変性ポリスチレン系樹脂又は水添ブロック共重合体が含まれない樹脂組成物から得られる成形品は、耐衝撃性に一層劣っていた（比較例１、２）。
ゴム質重合体の平均粒子径が大きいゴム変性ポリスチレン系樹脂を用いた樹脂組成物、ポリフェニレンエーテル系樹脂が少ない樹脂組成物、及びゴム変性ポリスチレン系樹脂と水添ブロック共重合体の合計含有量が多い樹脂組成物から得られる成形品は、光透過性に劣っていた（比較例５、６、７、９）。
【産業上の利用可能性】
【００７５】
本発明の樹脂組成物は、電気部品用途、電池用途等の材料として産業上の利用可能性を有している。